(57)【要約】マイクロ波回路は、より高密度、より小さな容積で、従来の結合器の機能を実現する螺旋状結合器を使用する。その上に金属層が設けられた複数の基板層が結合されパッケージを形成する。接触パッドまたは他の回路へ延びた線から螺旋状部を分離するために、複数の接地平面が使用される。
2005528822.tif 000002
【特許請求の範囲】
【請求項１】
マイクロ波結合器であって、
第一および第二の平坦な表面を有する第一の誘電体層を含む、挟持された複数の誘電体基板層と、
前記第一の平坦な表面に近接して配置された螺旋状巻線を含む第一の結合線と、
前記第一の結合線の前記螺旋状巻線との電磁結合を発生させるために前記第二の平坦な表面に近接して配置された螺旋状巻線を含む第二の結合線と、
前記第一および前記第二の結合線の信号分離を行うためにその他の誘電体層同志の間にある他の平坦な表面に配置された複数の接地平面と、
前記結合器の外部表面から少なくとも１つの前記誘電体層を通過して前記第一の結合線へと至る第一の導電性ビア対、および前記結合器の外部表面から少なくとも１つの前記誘電体層を通過して前記第二の結合線へと至る第二の導電性ビア対とを備え、前記第一および前記第二の導電性ビア対が、前記マイクロ波結合器の外部にある信号経路への信号結合を可能とするマイクロ波結合器。
【請求項２】
前記基板層がフッ素重合体複合物により形成されている、請求項１に記載の結合器。
【請求項３】
前記複数のフッ素重合体複合物基板層が均質誘電構造の中に溶融接合される、請求項２に記載のマイクロ波回路。
【請求項４】
前記複数のフッ素重合体複合物基板層の少なくとも１つがセラミックに固着される、請求項３に記載のマイクロ波回路。
【請求項５】
熱を伝導するための熱伝導器を更に含み、前記熱伝導器が、垂直に配置された熱ビアと熱的に相互作用する、請求項１に記載のマイクロ波回路。
【請求項６】
マイクロ波回路パッケージであって、
階層を規定し表面を有する複数のフッ素重合体複合物基板層と、
前記複数の基板層の前記表面上に配置された複数の金属層と、
第一の複数の導電性体により接続された前記複数の金属層の第一のサブセットを含む複数の接地平面と、
複数の結合線を含む少なくとも１つの結合器であって、各結合線が異なる平面に配置され、他の結合線に対しては実質的には共平面となっており、かつ各結合線が各々の平面内に形成された螺旋形状を有する結合器とを備える、マイクロ波回路パッケージ。
【請求項７】
前記複数のフッ素重合体複合物基板層が均質誘電構造の中に溶融接合される、請求項６に記載のマイクロ波回路。
【請求項８】
前記複数のフッ素重合体複合物基板層がセラミックに固着される、請求項７に記載のマイクロ波回路。
【請求項９】
熱を伝導するための熱伝導器を更に含み、前記熱伝導器が、垂直に配置された熱ビアと熱的に相互作用する、請求項６に記載のマイクロ波回路。
【請求項１０】
マイクロ波結合器の製造方法であって、
第二および第三の誘電層に挟持された第一の誘電体層を含む融合構造の誘電層と、前記第一の誘電層と第二の誘電層との間の平坦な表面に形成された螺旋状巻線を含む第一の結合線と、前記第一の誘電層と第三の誘電層との間の第二の平坦な表面に形成された螺旋状巻線を含む第二の結合線とを形成する段階と、
前記第一の結合線と第二の結合線の信号分離を可能とするために、前記融合構造の誘電層に境界を付ける複数の接地平面を形成する段階と、
前記結合器の外部表面から前記第二の層を通過して前記第一の結合線へ至る第一の導電性ビア対、および前記結合器の外部表面から少なくとも１つの前記誘電体層を通過して前記第二の結合線へ至る第二の導電性ビア対を形成する段階とを含み、
前記第一および前記第二の導電性ビア対が、前記マイクロ波結合器の外部にある信号経路への信号結合を可能とする、マイクロ波結合器の製造方法。
【請求項１１】
前記誘電層が、均質誘電構造の中に溶融接合されるフッ素重合体複合物基板層を含む、請求項１０に記載の方法。
【請求項１２】
少なくとも１つの前記複数のフッ素重合体複合物基板層がセラミックに固着される、請求項１１に記載の螺旋形状を有する結合器の製造方法。
【請求項１３】
前記均質誘電構造が、埋設された能動素子を有する、請求項１１に記載の螺旋形状を有する結合器の製造方法。
【請求項１４】
マイクロ波回路であって、
階層と表面を規定するためのフッ素重合体複合物基板手段と、
複数の導電性層を規定するために前記表面上に配置された金属層手段と、
前記複数の導電性層の第一のサブセットを含む接地手段と、
実質的に螺旋形状を有し複数の平面にわたって分布した結合巻線を有する結合器を形成するための前記複数の導電性層の第二のサブセットを含む結合線手段と、を備えるマイクロ波回路。
【請求項１５】
前記結合線手段が実質的に共平面である、請求項１４に記載のマイクロ波回路。
【請求項１６】
前記結合線手段が少なくとも３つの結合線を含む、請求項１４に記載のマイクロ波回路。
【請求項１７】
少なくとも１つの前記表面がセラミックに固着される、請求項１４に記載のマイクロ波回路。
【請求項１８】
前記マイクロ波回路が、埋設された能動素子を有する、請求項１４に記載のマイクロ波回路。
【請求項１９】
熱を伝導するための熱伝導器手段を更に含み、前記熱伝導器手段が前記基板層の少なくとも１つの表面上に形成された、請求項１４に記載のマイクロ波回路。
【請求項２０】
熱を伝導するための熱伝導器手段を更に含み、前記熱伝導器手段が、垂直に配置された熱ビアと熱的に相互作用する、請求項１４に記載のマイクロ波回路。
【発明の詳細な説明】
【技術分野】
【０００１】
[関連出願の相互参照]
本出願は、２００２年４月１日に出願され、かつ「螺旋結合器」という発明の名称の米国特許出願第１０／１１４,７１１号に対する優先権を主張するものであり、同時に、本出願の特許請求の範囲は同時係属の２０００年１１月９日に出願され、「螺旋結合器」という発名の名称の米国特許出願第０９／７１１,１１８号の一部継続出願である。
【０００２】
本発明は、マイクロ波結合器に関する。より詳細には、本発明は、一般的にマイクロ波周波数で動作し、高密度／小容積を実現するために螺旋状の構造を使用する、結合器のトポロジーおよび製造法を開示するものである。
【背景技術】
【０００３】
過去数十年にわたって、無線通信システムは、要因の中でも、小型化、より高い動作周波数とそれに伴う帯域幅の拡大、所与の電力出力に対する低消費電力化、および堅牢性と言った点での性能が向上するにつれて、ますます技術的な進歩を遂げてきた。より良い通信システムに向かう傾向は、これらのシステムの製造者達に対してますます大きくなる要求を突きつけている。
【０００４】
今日、衛星通信、軍用通信、およびその他最先端ディジタル通信システムに対する要求は、マイクロ波技術によって満たされており、そのマイクロ波技術は一般的に、約５００ＭＨｚから約６０ＧＨｚ以上の周波数で動作する。これらのシステムの多くが、マイクロ波回路中に指向性結合器などを使用している。
【０００５】
従来の結合器、特に、より低い周波数で動作するものは、長い距離にわたっての線間結合がしばしば求められるので、一般的に長いパッケージを必要とする。
【０００６】
マイクロ波技術用として普及した技術としては、低温同時焼成セラミック（ＬＴＣＣ）、セラミック／ポリアミド（ＣＰ）、エポキシガラスファイバー（ＦＲ４）、フッ素重合体複合物（ＰＴＦＥ）、および混合誘電体（ＭＤｋ、ＦＲ４とＰＴＦＥの化合物）がある。各技術は、その長所を持ってはいるものの、現在のいかなる技術もマイクロ波回路の設計と製造における全ての問題には対処していない。
【０００７】
例えば、ＦＲ４、ＰＴＦＥ、またはＭＤｋ技術を使用している多層印刷回路基板は、半田付け接続された導電性性ポリマーを経由して、表面実装されている部品に信号を送るためにしばしば使用される。これらの回路のために、抵抗器をスクリーン印刷またはエッチングすることができ、また埋め込みも可能である。これらの技術は、モノリシックマイクロ波集積回路（ＭＭＩＣｓ）を搭載し、かつマザーボード上に実装可能である多機能モジュール（ＭＣＭ）を形成することができる。
【０００８】
ＦＲ４は、それ自体が低コストで加工しやすいが、高い損失正接および材料の誘電率と温度との間の強い相関のために、一般的に、マイクロ波周波数には適していない。また、組立時に不整合の原因となる熱膨張率（ＣＴＥ）の差を持つ傾向にある。最近開発されたＦＲ４は、電気特性が改善されているが、層を接合するのに用いられる熱硬化性フィルムのために、層間のビアホール接続（via hole connections）のタイプが制限される。
【０００９】
もう１つの普及した技術はＣＰであるが、それは、ポリアミド誘電体の非常に薄い層およびＭＭＩＣｓを含むセラミック底層上への金メタライゼーション（gold metalization）の適用を必要とする。この技術はＦＲ４、ＰＴＦＥ、またはＭＤｋよりも１桁小さい回路を製造し、通常、高マイクロ波周波数で非常にうまく機能する。半導体は、ポリアミド層で覆うことができる。しかしながら、設計サイクルが通常かなり長期でコストが高くつく。また、ＣＴＥ差が、ある接合組立体との不整合をしばしば引き起こす。
【００１０】
最後に、ＬＴＣＣ技術であるが、これは、多層セラミックと金メタライゼーションとの組合せにより多層構造を形成し、高マイクロ波周波数で非常にうまく機能する。しかしながら、ＣＰ技術と同様に、設計サイクルが通常かなり長期でコストが高くつき、ＣＴＥ差が、ある接合組立体との不整合をしばしば引き起こす。設計サイクルの短縮およびＣＴＥ差の減少を含むＬＴＣＣ技術の進歩により、この技術は将来螺旋状結合器に対してより適切なものになるであろう。
【００１１】
ストリップラインかつ螺旋状の構造を使用することにより、ＬＴＣＣ結合器やＦＲ４結合器のサイズの減少において進歩が見られた。いろいろな技術を使用した結合器のための螺旋状構造の実施例は、参考文献として本願明細書に援用された、Ｇａｒａｇｌｉａｎｏ等への従来技術特許文献１、Ｇｕ等への従来技術特許文献２、Ｓｗａｒｕｐ等への従来技術特許文献３、およびＨａｙａｓｈｉ等への従来技術特許文献４に開示されている。しかしながら、これらの技術に基づいて螺旋状構造を結合器に使用することには、以下に述べるようなある種の制限がある（例えば、特許文献１乃至４参照）。
【特許文献１】米国特許第３,９９９,１５０号明細書
【特許文献２】米国特許第５,６８９,２１７号明細書
【特許文献３】米国特許第６,１７０,１５４号明細書
【特許文献４】米国特許第５,８４１,３２８号明細書
【００１２】
硬質セラミック材は、約１０.２を超える誘電率を提供するが、これらの材料を使用する部品は独立多層を実現する際に小型化ができない。たとえば、マイクロストリップ回路実現のためには、接合ワイヤーによる相互接続を使用せねばならず、出来上がったマイクロ波デバイスの全体サイズを増大させることになる。その他のセラミック材は、制限された誘電率、通常は約２〜４を有しており、このことが、メタライズ構造体同志の近接配置を妨げ、マイクロ波周波数で動作する小さくて寸法的に窮屈な（tight-fitting）部品にとって信頼できないものとなる傾向がある。更に、マイクロ波周波数で動作するセラミックデバイスは、製造上の制限に敏感で、歩留まりに影響を及ぼす。ＬＴＣＣグリーンテープ材は処理中に縮みやすく、製造者達がより小さい結合線を製作することを妨げ、処理中のシフトのために結合線間の間隔が失われないように結合線同志を非常に近づけて配置する不整合を引き起こす。これらの理由から、螺旋状構造の結合器はあまり小さくできず、現在可能な材料の処理方法のもとでは螺旋を使用する利点は制限される。
【００１３】
ＦＲ４材には、他にも欠点がある。たとえば、ＦＲ４材は、制限された範囲の誘電率、通常は約４.３から５.０を有し、製造者がメタライズ線を非常にコンパクトに配置するのを妨げる。この材料を使用する製造者は、溶融接合の利点をも利用できない。さらにＦＲ４は、通常、最小厚みが１.４ミルである、被覆の公差の点で制限され、したがって、外形寸法も制限される。セラミックの場合と同様に、螺旋状構造の結合器はあまり小さくできず、ＦＲ４では螺旋を使用する利点は制限される。ＭＤｋ材もまた、ＦＲ４と類似の欠点を有している。
【００１４】
ＰＴＦＥ複合物は、螺旋状結合器に関しては、ＦＲ４、セラミック、およびＭＤｋよりも優れた技術である。ガラスとセラミックを含むフッ素重合体複合物は、しばしば並外れた熱安定性を保有する。フッ素重合体複合物はまた、銅被覆の厚みが約１.４ミル未満になることを許容し、このことは、エッチング公差のより厳格なる制御を可能とする。さらに、これらの材料は、広い範囲の誘電率、通常約２.２から１０.２を有する。また、フッ素重合体複合物は他の殆どの材料よりも大きな電力を扱うことができる。これら全ての特徴のおかげで、螺旋状結合器を他のタイプの材料を使う場合よりもよりいっそうコンパクトにＰＴＦＥ上に構築することが可能である。更に、複合物マイクロ波回路がＰＴＦＥ技術を使用して製造でき、また溶融接合の適用によって均質な多層組立体を形成することが可能である。
【発明の開示】
【発明が解決しようとする課題】
【００１５】
ＰＴＦＥ技術を使った螺旋状結合器を提供することが、本発明の目的である。
【００１６】
本発明のもう１つの目的は、従来の結合器よりも小さい断面寸法を有する螺旋状結合器を提供することである。
【００１７】
本発明のもう１つの目的は、改善された電気特性を有する螺旋状結合器を提供することである。
【００１８】
本発明のもう１つの目的は、Ｚ軸に沿った空間使用率を最大にする螺旋状結合器を提供することである。
【００１９】
本発明のもう１つの目的は、３次元の空間使用率を最大にする螺旋状結合器を提供することである。
【００２０】
本発明のもう１つの目的は、溶融接合可能な螺旋状結合器を提供することである。
【課題を解決するための手段】
【００２１】
本発明は、螺旋状結合器と、基材としてＰＴＦＥを使用した螺旋状の結合器の製造とに関するものである。結合線は、螺旋形状に巻かれ、実質的にコンパクトな形状を与える矩形、楕円形、円形、または他の形状であっても良い。結合器は、その用途および所望の結合に依存して、２ないし３、またはそれより多くの結合線で構成できる。結合線は、同一平面で、２層の誘電体の間の１つのメタライゼーション層のみを占有しても良いし、使用される線の数に依り２層または３層で積み重ねても良い。
【発明を実施するための最良の形態】
【００２２】
[３つの結合線構造]
図１を参照すると、螺旋状結合器が示されている。結合線１０、２０、３０は、マイクロ波信号用の３つの経路間に結合を与えるような構造で巻かれている。好ましい実施形態において、結合線１０、２０、３０は、楕円形の構造を持っている。代替の好ましい実施形態では、矩形状および丸い形状も使用可能である。他の代替の実施形態においては、結合器の形状は空間考慮（space consideration）によって決まる。たとえば、いくらかの部品を有するマイクロ波回路を、ほんの一例として、実質的にＬ字形またはＵ字形である螺旋状結合器を用いて、もっとも効率的に構成することができる。
【００２３】
結合線１０はビアホール１５、１６を介して回路の他の部分へ接続される。ビアホール１５、１６は、結合線の両端に位置しているのが好ましい。同様に、ビアホール２５、２６は、結合線２０を接続可能とし、またビアホール３５および３６は、結合線３０を接続可能とする。
【００２４】
図１に示す結合器は、３つの結合線を保有しているが、結合線技術の当業者にとっては、４つ以上の結合線またはわずか２つの結合線を有する結合器に対して螺旋状構造を用いることができることは、自明のことである。
【００２５】
図２ａおよび図２ｂを参照すると、Ｚ軸に沿って分布した（すなわち、異なる階層に存在する）結合線を有する螺旋状結合器が示されている。結合線１１０、１２０、１３０は、マイクロ波信号用の３つの経路間に結合を与えるような構造で巻かれている。好ましい実施形態において、結合線１１０、１２０、１３０は、楕円形の構造を持っており、同じサイズで同じ形状である。代替の好ましい実施形態では、矩形状および丸い形状も使用可能である。他の代替の実施形態においては、結合器の形状は空間の考慮すべき点によって決まる。
【００２６】
図２ａおよび図２ｂに示す結合器は、３つの結合線を保有しているが、結合線技術の当業者にとっては、４つ以上の結合線またはわずか２つの結合線を有する結合器に対して螺旋状構造を用いることができることは、自明のことである。
【００２７】
[螺旋状結合器の好ましい実施形態の実施例]
図３を参照すると、螺旋状結合器パッケージ３００の実施例が示されている。螺旋状結合器パッケージ３００も実装のための４つの接触パッド３１０（好ましい実施形態では側面の穴となっている）と３つの接地パッド３２０を保有している。好ましい実施形態では、接触パッド３１０は他の回路との接続のために、金メッキが施されている金属ピンに半田付けまたはワイヤー結合される。代替の好ましい実施形態では、螺旋状結合器パッケージ３００は、図４に示すように試験装置または基板４００に実装される。基板４００は他の回路との接続用に、メタライズされた線４１０を有する。
【００２８】
図５ａおよび図５ｂは、それぞれ、螺旋状結合器パッケージ３００の平面図および底面図を示す。図５ｃは、この実施形態の側面図を示し、ここで、螺旋状結合器パッケージ３００は誘電体基板層１、２、３、４から構成され、それらは約０.１７５平方インチである。層１、２は、厚みが約０.０２５インチと０.０３６インチとの間で、好ましい実施形態では、０.０３５インチ厚である。更に、層１、２の誘電率は、約１０.２である。好ましい実施形態では、層１、２用に使用される材料は、アリゾナ州チャンドラのＲｏｇｅｒｓ  Ｃｏｒｐによって製造されたＲＯ−３０１０高周波回路材料などのＰＴＦＥ材である。もう１つの実施形態では、ガラスをベースにした材料、セラミック、またはこれらを組み合わせた材料を使用することができる。層３および４は、約０.００５インチ厚で、誘電率は、約３.０である。層３、４用に使用できる材料の一例は、これもまたＲｏｇｅｒｓ  Ｃｏｒｐから入手可能なＲＯ−３００３高周波回路材料である。更に、ガラスをベースにした材料、セラミック、またはこれらを組み合わせた材料を使用することができる。
【００２９】
メタライゼーション、好ましくは、１／２オンス（１４グラム）の銅が層１、２、３、４に設けられ、螺旋状結合器パッケージ３００の特徴の幾つかを生み出す。例えば、最上部層４は、図５ａに示すパターンでメタライズされ、接地平面５０４の輪郭を規定する。同様に、層１の底は、図５ｂに示すようにメタライズされ、接地平面５０１の輪郭を規定する。第三の接地面５０２は、図６に示すように、層２と層３との間に設けられる。図６は、支持用誘電体層を除いた螺旋状結合器パッケージ３００のメタライゼーションのみを示す。
【００３０】
熱管理の考察は、層１、２、３、４上で用いられるメタライゼーションのレベルに影響を及ぼすことになろう。細い回路線は、太いまたは厚い回路線に比べると電力容量に制限があること、および熱を効果的に伝導する能力が低いということが知られている。したがって、熱伝導を促進し、より高レベルの熱管理を可能にするために、実装表面、内部層、および選択されたビアに対して、より強力なメタライゼーションが実施される。
【００３１】
回路が、コスト削減または他の理由により、より少ない量のメタライゼーションにより形成される場合、熱管理は、付加的な熱伝導器によって達成できる。それらの熱伝導器は、メタライズ層と同じ平面の表面上に形成することができる。たとえば、付加的回路線が熱管理を容易にするために層１、２、３、４に付加される。これらの熱伝導器は、個々に作用するか、または熱的ビア、すなわち層１、２、３、４に直角に貫通するシリンダーと協働して作用することができる。それらの熱伝導器は、材料の熱伝導能力、そして結合器パッケージ３００の構成要件に基づいて金属または他の材料で製造される。それらの熱伝導器が、メタライズされた回路よりも熱特性の改善された、または、より低いコスト、またはその両方を兼ね備えた材料で、製造されることが好ましい。
【００３２】
メタライゼーション層６０２は、層１と層２との間に設けられ、一方、メタライゼーション層６０３は、層３と層４との間に設けられる。図６に示す好ましい実施形態において、メタライゼーション層６０２は、ビアホール６２０でメタライゼーション層６０３に接続される螺旋状の形状を呈し、メタライゼーション層６０３は、ビアホール６４０を介して接触パッド９０１、９０２、９０３、９０４へ接続する経路を提供する。図７は、介在する接地面５０１、５０２、５０４を除いて、メタライゼーション層６０２、ビアホール６２０、メタライゼーション層６０３、ビアホール６４０、および接触パッド９０１、９０２、９０３、９０４を示す。図８は、図７に示すメタライゼーションの別の図を示す。
【００３３】
図９は、ビアホール６２０の配置を示す。ビアホール６２０は、接触パッド９０１、９０２、９０３、９０４に、それぞれ金属線９１１、９１２、９１３、９１４（これらは、メタライゼーション層６０３の一部分）で接続されている。図１０に示す好ましい実施形態では、金属線９１１、９１２、９１３、９１４の幅は、約０.００４インチと０.０１１インチとの間である。また、図に示す好ましい実施形態では、平均長は、金属線９１１が、約０.０６２インチ、金属線９１２は、約０.２９６９インチ、金属線９１３は、約０.１３８６インチ、金属線９１４は、約０.０６５９インチである。
【００３４】
有利には、接地平面５０２は金属線９１１、９１２、９１３、９１４をメタライゼーション層６０２から分離する。接地平面５０２が無い場合には、メタライゼーション層６０２と金属線９１１、９１２、９１３、９１４（これらは、図１１に重ねて示す）との間で信号のクロストークが発生することが明らかである。
【００３５】
図１２〜図１７を参照すると、図３〜図１１に示され、かつ上記されている実施形態の電気性能特性は、１.０ＧＨｚ〜３.０ＧＨｚの周波数範囲について示されている。性能曲線の説明のために、ポートを以下に定義する。Ｐ１、Ｐ２、Ｐ３、Ｐ４は、それぞれ接触パッド９０１、９０２、９０３、９０４にある。図１２は、Ｐ１、Ｐ２、Ｐ３、およびＰ４についての反射損失をデシベルで示す。図１３は、振幅平衡、またはＰ２からＰ１への信号とＰ４からＰ１への信号との間の差をデシベルで示す。図１４は、位相平衡、またはＰ２からＰ１への信号とＰ４からＰ１への信号との間の位相差を度で示す。図１５は、Ｐ４とＰ１との間と、Ｐ２とＰ１との間の外部伝送をデシベルで示す。図１６は、Ｐ２とＰとの間と、Ｐ４とＰ３との間の内部伝送をデシベルで示す。図１７は、Ｐ４とＰ２との間と、Ｐ３とＰ１との間の分離度をデシベルで示す。
【００３６】
[Ｚ軸上に分布した結合線を有する螺旋状結合器の実施形態の実施例]
図３１〜図４３は、図２ａに従って形成された螺旋状結合器パッケージの１つの実施形態の詳細を示す。図３１を参照すると、螺旋状結合器パッケージ３０００もまた、パッケージ３００のものと同様な接触パッドを有し、結合器パッケージ３００の場合と類似の方法で基板に装着することができる。
【００３７】
図３３は、誘電体基板層１、２、３、４、５により構成された結合器３０００の側面図を示し、誘電体基板層１、２、３、４、５の面積は約０.１７５平方インチである。層１〜５の好ましい厚さと誘電率（Ｅｒ）は、図３３に示されているが、異なる厚さと誘電率の材料で実施しても良い。メタライゼーション、好ましくは１／２オンスの銅が、螺旋状結合器パーケージ３０００の特徴のいくつかを可能とするために、層１、２、３、４、５上に施される。たとえば、表面３００１〜３０１０は、図３４〜図４３に対応付けて示しているように、メタライズしても良い。パッケージ３００の場合と同様に、熱管理の考察は、層１、２、３、４、５上で用いられるメタライゼーションのレベルに影響を及ぼし、熱管理は熱伝導器を付加することにより達成できる。
【００３８】
メタライズ層３００７および３００８は、それぞれ層３と４との間、層４と５との間に設けられる。層３００７および３００８により、誘電層４で分離された螺旋状結合コイルが得られる。ビアホール６２０は、表面３００２上に示す導電性金属相互接続部への信号経路を提供し、次に、表面３００２が、ビアホールを通る接触パッド３９０１〜３９０４への信号結合を可能とする。表面３００７および３００８上に示す金属結合線の幅と長さは、結合器の性能に影響する。好ましい実施形態では、表面３００７および３００８の金属結合線の幅は、約０.００４インチと０.０１１インチとの間で、長さは、約０.４０５インチである。図３７に示す接地平面は、図３５に示す相互接続部を図４０〜図４１の結合線より分離し、表面３００２のメタライズ線と表面３００７および３００８のメタライズ線との間に発生する信号クロストークを減少させる。
【００３９】
[螺旋状結合器製造の好ましい方法]
好ましい実施形態において、螺旋状結合器は軟性基板ＰＴＦＥ積層板からなる多層構造で製造される。別法として、以下に説明するように、螺旋状結合器はガラスをベースにした材料、セラミック、またはこれらを組み合わせた材料で製造することができる。そのような多層構造を構成するプロセスは、本明細書に援用されている米国特許第６,０９９,６７７号明細書（Ｌｏｇｏｔｈｅｔｉｓ等に認許、「Method of Making Microwave, Multifunction Modules Using Fluoropolymer Composite Substrates」）に開示されている。
【００４０】
溶融接合技術を使って製造された螺旋状結合器では、通常低い誘電率を持ち、螺旋状結合器の小型化の可能性を阻む接合フィルムを使用しなくても良いので有利である。接合フィルムは通常、ほぼ２.５〜３.５の範囲の誘電率を有していて、接合フィルムと誘電材料との間の誘電率の不整合は、均質な媒体の創出を妨げる。
【００４１】
より低周波数のマイクロ波用途のために小型化が所望される場合は、誘電材料がほぼ１０以上の誘電率を有することが好ましい。これらの用途において、接着剤として使用された時、接合フィルムは実効誘電率を低下（ほぼ１０未満）させる傾向を有し、構造体を効果的に装着しない。更に、接合フィルムの使用により、不要な寄生モードが伝播する傾向が増大する。
【００４２】
好ましい実施形態では、螺旋状結合器パッケージは、図１８に示すメタライズパターンを有する溶融接合層１、２、３、４により創られ、それらのメタライズパターンは、図１９ａ、１９ｂ、１９ｃ、２０ａ、２０ｂ、２０ｃ、２１ａ、２１ｂ、２１ｃ、２２ａ、２２ｂ、２２ｃにいっそう詳細に示されている。これを行うことができるプロセスについて、以下でより詳しく述べる。このプロセスは、図３１〜図４３に示すようなパッケージ３０００の形成に同様に応用できる。
【００４３】
好ましい実施形態では、図２３に示すパネル２３００などの、通常９インチ×１２インチのフッ素重合体複合物でできた４枚の基板パネルを矩形または三角形の位置決め用孔形状で孔開けして取り付けられる。たとえば、位置決め用孔２３１０は、好ましい実施形態では、それぞれ０.１２５インチの直径を有し、図２３に示すパターンで孔開けされる。位置決め用孔２３１０は、パネル２３００または、パネル２３００の積層体を位置決めするために使用される。
【００４４】
パネル２３００の好ましい実施形態の一実施例は、パネル２３０１（別個に示されてはいない）であり、ほぼ０.０２５インチの厚さとほぼ１０.２の誘電率を有する。
【００４５】
パネル２３００の好ましい実施形態の第二実施例は、パネル２３０２であり、ほぼ０.０２５インチの厚さとほぼ１０.２の誘電率を有する。ほぼ０.００５インチ〜０.０２０インチの直径、好ましくは０.００８インチの直径を有する孔２３２０が、図２４に示すパターンで孔開けされる。位置決め用孔２３１０および２３２０は、パネル２３０２が取り外される前にパネル２３０２に開けられるのが好ましい。
【００４６】
パネル２３００の好ましい実施形態の第三実施例は、パネル２３０３であり、ほぼ０.００５インチの厚さでほぼ３.０の誘電率を有する。ほぼ０.００５インチ〜０.０２０インチの直径、好ましくは０.００８インチの直径を有する孔２３３０が、図２５に示すパターンで孔開けされる。位置決め用孔２３１０および２３３０は、パネル２３０３が取り外される前にパネル２３０３に開けられるのが好ましい。
【００４７】
パネル２３００の好ましい実施形態の第四実施例は、パネル２３０４（別個に示されてはいない）であり、ほぼ０.００５インチの厚さでほぼ３.０の誘電率を有する。
【００４８】
パネル２３０２の孔２３２０およびパネル２３０３の孔２３３０には、ビアホール形成のためにメッキが施される。
【００４９】
パネル２３０２は、以下のように更に処理される。パネル２３０２は、プラズマまたはナトリウムエッチングされ、１５〜３０分間アルコールで濯いで洗浄され、次に２１〜５２℃の温度の水、好ましくはイオン除去した水で、少なくとも１５分間濯ぎを行うことが好ましい。パネル２３０２は、次にほぼ３０分間〜２時間かつほぼ９０℃〜１８０℃で、好ましくは、１時間かつ１４９℃で真空焼成される。パネル２３０２は、好ましくは最初に無電解法で次に電解法で、ほぼ１３〜２５ミクロンの厚さまで銅メッキされる。パネル２３０２は、水、好ましくはイオン除去した水で、少なくとも１分間濯がれることが好ましい。パネル２３０２は、ほぼ９０〜１２５℃でほぼ５〜３０分間、好ましくは、９０℃で５分間熱せられ、フォトレジストでラミネートされる。マスクが使用され、図２６ａおよび図２６ｂ（２１ａおよび図２１ｂに更に詳細に示されているが、図２１ａでは、好ましい実施形態において、ほぼ０.０１３の内径を有する輪と少なくとも０.０１５インチの外径を有する輪とが銅にエッチングされている）に示すパターンを創出するために、適正な露出設定を使用してフォトレジストが現像される。これらのパターンは、少なくとも６つのターゲット２３２６をパネル２３０２のどちらか一方の面上に有する。これらのターゲット２３２６は、更なる処理段階のためのドリル位置決めとして使用され、好ましい実施形態においては、０.０２０インチのエッチングされた円の周りに０.０４０インチの環状リングを含む。パネル２３０２の上面と底面の両方が銅エッチングされる。未処理のフッ素重合体基板がスパッタリングまたはメッキプロセスによりメタライズされる、加成法メッキ処理を使用してこれらのパターンを規定することも可能である。パネル２３０２は、１５〜３０分間アルコールで濯いで洗浄され、次に２１〜５２℃の温度の水、好ましくは、イオン除去した水で少なくとも１５分間濯ぎを行うことが好ましい。パネル２３０２は、次にほぼ３０分間〜２時間かつほぼ９０℃〜１８０℃で、好ましくは、１時間かつ１４９℃で真空焼成される。
【００５０】
パネル２３０３は、以下のように更に処理される。パネル２３０２は、プラズマまたはナトリウムエッチングされ、１５〜３０分間アルコールで濯いで洗浄され、次に２１〜５２℃の温度の水、好ましくはイオン除去した水で、１５分間濯ぎを行うことが好ましい。パネル２３０３は、次にほぼ３０分間〜２時間かつほぼ９０℃〜１８０℃で、好ましくは、１時間かつ１４９℃で真空焼成される。パネル２３０３は、好ましくは最初に無電解法で次に電解法で、ほぼ１３〜２５ミクロンの厚さまで銅メッキされる。パネル２３０３は、水、好ましくはイオン除去した水で、少なくとも１分間濯がれることが好ましい。パネル２３０３は、ほぼ９０〜１２５℃でほぼ５〜３０分間、好ましくは、９０℃で５分間熱せられ、フォトレジストでラミネートされる。マスクが使用され、図２７ａおよび図２７b（図２０ａおよび図２０ｂに更に詳細に示されている）に示すパターンを創出するために、適正な露出設定を使用してフォトレジストが現像される。これらのパターンは、少なくとも６つのターゲット２３２６をパネル２３０３のどちらか一方の面上に有する。これらのターゲット２３２６は、更なる処理段階のためのドリル位置決めとして使用され、好ましい実施形態においては、０.０２０インチのエッチングされた円の周りに０.０４０インチの環状リングを含む。パネル２３０３の上面と底面の両方が銅エッチングされる。パネル２３０３は、１５〜３０分間アルコールで濯いで洗浄され、次に２１〜５２℃の温度の水、好ましくは、イオン除去した水で少なくとも１５分間濯ぎを行うことが好ましい。パネル２３０３は、次にほぼ３０分間〜２時間かつほぼ９０℃〜１８０℃で、好ましくは、１時間かつ１４９℃で真空焼成される。
【００５１】
ターゲット２３２６と位置決め用孔２３１０の助けを借りて、パネル２３０４、２３０３、２３０２、２３０１は、位置合わせされて積層され、好ましい実施形態では、２００ＰＳＩの圧力で、室温から２４０℃までの４０分間の上昇、２４０℃から３７５℃までの４５分間の上昇、３７５℃での１５分間の保持、そして３７５℃から３５℃までの９０分間の下降をさせて、アセンブリー２８００に溶融接合される。
【００５２】
アセンブリー２８００は、次に、パネル分割プロセスのため位置決めされる。好ましい実施形態では、位置決めは、以下のように達成される。ターゲット２３２６のうちの２つの中心にできるだけ接近して、０.０２０インチの外径を有する少なくとも２つの二次的位置決め用孔の孔開けが試みられる。Ｘ線発生源を使用して、実際のターゲット２３２６に対する位置決め用孔の近接度が判定される。次に、アセンブリー２８００に対するドリルの相対位置が調整され、ターゲット２３２６の中心を当てるもう１つの試みがなされる。必要ならターゲット２３２６が追加して使用され、適正な位置決めが実現されるまでこのプロセスは繰り返さる。最後に、それぞれ直径０.１２５の４つの新しい位置決め用孔がドリルで開けられ、アセンブリー２８００は、適正に装着される。
【００５３】
図２８を参照すると、好ましい実施形態では、ほぼ０.０７０インチの直径を有する孔２８１０、およびほぼ０.０３９インチの直径を有する孔２８２０が、示されたパターンで孔開けされる。アセンブリー２８００は、プラズマまたはナトリウムエッチングされる。アセンブリー２８００は、１５〜３０分間アルコールで濯いで洗浄され、次に２１〜５２℃の温度の水、好ましくは、イオン除去した水で少なくとも１５分間濯ぎを行うことが好ましい。アセンブリー２８００は、次にほぼ３０分間〜２時間かつほぼ９０℃〜１８０℃で、好ましくは、１時間かつ１００℃で真空焼成される。アセンブリー２８００は、好ましくは最初に無電解法で次に電解法で、ほぼ１３〜２５ミクロンの厚さまで銅メッキされる。アセンブリー２８００は、水、好ましくはイオン除去した水で、少なくとも１分間濯がれることが好ましい。アセンブリー２８００は、ほぼ９０〜１２５℃でほぼ５〜３０分間、好ましくは、９０℃で５分間熱せられ、フォトレジストでラミネートされる。マスクが使用され、図２９（図２２ａおよび図１９ｂに更に詳細に示されている）に示すパターンを創出するために、適正な露出設定を使用してフォトレジストが現像される。アセンブリー２８００の上面と底面の両方が銅エッチングされる。アセンブリー２８００は、１５〜３０分間アルコールで濯いで洗浄され、次に２１〜５２℃の温度の水、好ましくは、イオン除去した水で少なくとも１５分間濯ぎを行うことが好ましい。アセンブリー２８００は、錫または鉛でメッキされ、次に錫／鉛メッキは、余分なメッキが半田合金へ還流できるように融点まで熱せられる。アセンブリー２８００は、再び１５〜３０分間アルコールで濯いで洗浄され、次に２１〜５２℃の温度の水、好ましくは、イオン除去した水で少なくとも１５分間濯ぎを行うことが好ましい。
【００５４】
アセンブリー２８００は、図３０に示すように、ドリル加工、ミリング加工、ダイアモンドソー、及び／又はエキシマレーザー加工を含むパネル分割法を用いてパネル分割される。好ましい実施形態では、個々の螺旋状結合器パッケージ３００を取り出すために、０.００３インチ厚さの固着テープが使用される。そのような固着テープの製造者に、ミネソタ州セントポールのMinnesota Mining and Manufacturing Co.（「３M」）がある。アセンブリー２８００は、再び１５〜３０分間アルコールで濯いで洗浄され、次に２１〜５２℃の温度の水、好ましくは、イオン除去した水で少なくとも１５分間濯ぎを行うことが好ましい。アセンブリー２８００は、次にほぼ９０℃〜１２５℃でほぼ４５〜９０分間、好ましくは、１００℃で１時間真空焼成される。
【００５５】
[螺旋状結合器と他の部品との組合せ]
ＰＴＦＥを使用した螺旋状結合器は、他の部品および他の技術と一緒に使用される。たとえば、セラミック材料は、（それら自身の回路を有する）ＰＴＦＥに、ほんの一例として、フィルム接合または接着剤で付着させることができる。セラミックおよびＰＴＦＥの便益を組み合わせたハイブリッド回路は、それら単独の技術に勝る便益を有することができる。例えば、相対的に高い、ほぼ１０.２を超える誘電率の硬質セラミックをハイブリット回路に使用すると、製造者は、純粋ＰＴＦＥ回路よりも小さくて損出の少ない回路を構成することが可能となる。ドロップインユニット（drop-in unit）としてＰＴＦＥ構造の空洞の中に挿入されたセラミックにより、セラミック加工とＰＴＦＥ加工の両方を享受できる。硬質セラミックは、通常、非常に低い損失正接を提供するので、それから成る回路は、より損失が少ない。
【００５６】
製造者は、そのような回路の中にセラミックと同じ硬度を有する、フェライト及び／又は強誘電性材料を埋設することができる。強誘電性材料は、ＤＣビア電圧により制御できる可変誘電率電荷（variable dielectric constant charges）を有する。したがって、結合器の周波数範囲は、誘電負荷を変化させることにより、同調可能である。フェライト材料は、従来の結合器に対し多くの便益をもたらさないかもしれないが、螺旋状結合器にとっては利便性があり、その周波数範囲をより有益に変化させることが可能になる。
【００５７】
ＰＴＦＥを使用して、螺旋状結合と一緒に、溶融接合された均質誘電構造の中に能動素子を埋設することができる。螺旋状結合器と能動素子を組み合わせた用途のいくらかには、ほんの一例として、ディジタル減衰器、同調可能な移送器、ＩＱ回路網、ベクトル変調器、およびアクティブミキサー（active mixers）があげられる。
【００５８】
[誘電率を混合することの利点と用途]
マイクロ波デバイスの中で異なる誘電率を持つＰＴＦＥを混合することの利点は、ほぼ２.２〜１０.２の間の所望の誘電率を実現することができることである。これは、異なる材料ならびに所定の積層構成における厚さを混合したり、重み付けしたりすることにより実現できる。この方法の利点のいくらかは、以下の通りである。特定の既存の構成に付き物の寸法特性を変化させるための構成の自由度、Ｚ平面中に複導体結合線を積層することを可能とする、より広い範囲の結合値を創出する。層（層の他の属性は、あらかじめ規定されていよう）の厚さを変化させることにより、大規模な再構成をすることなく螺旋状結合器の特性を変更することができる。
【００５９】
実施形態で適用されたような、本発明の基本的な新規の特徴について例示し、記述し、そして指摘してきたが、本明細書で開示された、本発明の様式および詳細に対する省略、置換、変更は、本発明の精神から逸脱することなく当業者によりなし得ることは理解できよう。同じ結果を実現するために、実質的に同じ方法で、実質的に同じ機能を果たす、これらの構成要素及び／又は方法の段階の全ての組合せは、本発明の範疇に入ることが特に意図されている。したがって、本発明は、本明細書に添付された特許請求の範囲のみにより限定されるものである。
【図面の簡単な説明】
【００６０】
【図１】１平面に３つの結合線を有する楕円形の螺旋状結合器の平面図である。
【図２ａ】１平面に３つの結合線を有する楕円形の螺旋状結合器の側面図である。
【図２ｂ】図２ａの楕円形の螺旋状結合器の展開透視図である。
【図３】螺旋状結合器パッケージの実施例の透視図である。
【図４】基板上に実装された、図３の螺旋状結合器パッケージの透視図である。
【図５ａ】図３の螺旋状結合器パッケージの平面図である。
【図５ｂ】図３の螺旋状結合器パッケージの底面図である。
【図５ｃ】図３の螺旋状結合器パッケージの側面図である。
【図６】図３の螺旋状結合器パッケージのメタライゼーションの透視図である。
【図７】接地に使用されるメタライゼーションの無い、図６のメタライゼーションの透視図である。
【図８】図７のメタライゼーションの回転図である。
【図９】図３の螺旋状結合器用パッケージ中の回路のパッドに接するビアホールおよび金属線の配置を示す平面図である。
【図１０】図３の螺旋状結合器用パッケージ中の回路のパッドに接するビアホールおよび金属線の配置のもう１つの平面図である。
【図１１】螺旋状結合器と、図３の螺旋状結合器用パッケージ中の回路のパッドに接するビアホールおよび金属線とが重なったことを示す図である。
【図１２】好ましい実施形態に関する代表的な反射損失特性曲線図である。
【図１３】好ましい実施形態に関する代表的な送信振幅平衡特性曲線図である。
【図１４】好ましい実施形態に関する代表的な送信位相平衡特性曲線図である。
【図１５】好ましい実施形態に関する代表的な外部伝送特性曲線図である。
【図１６】好ましい実施形態に関する代表的な内部送信特性曲線図である。
【図１７】好ましい実施形態に関する代表的な分離特性曲線図である。
【図１８】図３の螺旋状結合器パッケージを含む層の概観を示す概略図である。
【図１９ａ】図３の螺旋状結合器パッケージの第４層の平面図である。
【図１９ｂ】図３の螺旋状結合器パッケージの第４層の底面図である。
【図１９ｃ】図３の螺旋状結合器パッケージの第４層の側面図である。
【図２０ａ】図３の螺旋状結合器パッケージの第３層の平面図である。
【図２０ｂ】図３の螺旋状結合器パッケージの第３層の底面図である。
【図２０ｃ】図３の螺旋状結合器パッケージの第３層の側面図である。
【図２１ａ】図３の螺旋状結合器パッケージの第４層の平面図である。
【図２１ｂ】図３の螺旋状結合器パッケージの第２層の底面図である。
【図２１ｃ】図３の螺旋状結合器パッケージの第２層の側面図である。
【図２２ａ】図３の螺旋状結合器パッケージの第１層の平面図である。
【図２２ｂ】図３の螺旋状結合器パッケージの第１層の底面図である。
【図２２ｃ】図３の螺旋状結合器パッケージの第１層の側面図である。
【図２３】位置決め用孔を有する基板パネルを示す図である。
【図２４】位置決め用孔とビア用の孔とを有する基板パネルを示す図である。
【図２５】位置決め用孔とビア用の孔とを有するもう１つの基板パネルを示す図である。
【図２６ａ】銅にエッチングされたパターンを有する、図２４の基板パネルの平面図である。
【図２６ｂ】銅にエッチングされたパターンを有する、図２４の基板パネルの底面図である。
【図２７ａ】銅にエッチングされたパターンを有する、図２５の基板パネルの平面図である。
【図２７ｂ】銅にエッチングされたパターンを有する、図２５の基板パネルの底面図である。
【図２８】ドリル孔を有する４つの溶融接合されたパネルの組立体の平面図である。
【図２９】図２８の組立体の上部および下部の銅にエッチングされたパターンを示す図である。
【図３０】図３の螺旋状結合器用パッケージの配列の平面図である。
【符号の説明】
【００６１】
１０、２０、３０  結合線
１５、１６、２５、２６、３５、３６  ビアホール
【図１】
2005528822.tif 000003
【図２ａ】
2005528822.tif 000004
【図２ｂ】
2005528822.tif 000005
【図３】
2005528822.tif 000006
【図４】
2005528822.tif 000007
【図５ａ】
2005528822.tif 000008
【図５ｂ】
2005528822.tif 000009
【図５ｃ】
2005528822.tif 000010
【図６】
2005528822.tif 000011
【図７】
2005528822.tif 000012
【図８】
2005528822.tif 000013
【図９】
2005528822.tif 000014
【図１０】
2005528822.tif 000015
【図１１】
2005528822.tif 000016
【図１２】
2005528822.tif 000017
【図１３】
2005528822.tif 000018
【図１４】
2005528822.tif 000019
【図１５】
2005528822.tif 000020
【図１６】
2005528822.tif 000021
【図１７】
2005528822.tif 000022
【図１８】
2005528822.tif 000023
【図１９ａ】
2005528822.tif 000024
【図１９ｂ】
2005528822.tif 000025
【図１９ｃ】
2005528822.tif 000026
【図２０ａ】
2005528822.tif 000027
【図２０ｂ】
2005528822.tif 000028
【図２０ｃ】
2005528822.tif 000029
【図２１ａ】
2005528822.tif 000030
【図２１ｂ】
2005528822.tif 000031
【図２１ｃ】
2005528822.tif 000032
【図２２ａ】
2005528822.tif 000033
【図２２ｂ】
2005528822.tif 000034
【図２２ｃ】
2005528822.tif 000035
【図２３】
2005528822.tif 000036
【図２４】
2005528822.tif 000037
【図２５】
2005528822.tif 000038
【図２６ａ】
2005528822.tif 000039
【図２６ｂ】
2005528822.tif 000040
【図２７ａ】
2005528822.tif 000041
【図２７ｂ】
2005528822.tif 000042
【図２８】
2005528822.tif 000043
【図２９】
2005528822.tif 000044
【図３０】
2005528822.tif 000045
【手続補正書】
【提出日】平成16年9月15日(2004.9.15)
【手続補正１】
【補正対象書類名】特許請求の範囲
【補正対象項目名】全文
【補正方法】変更
【補正の内容】
【特許請求の範囲】
【請求項１】
マイクロ波結合器であって、
第一および第二の平坦な表面を有する第一の誘電体層を含む、挟持された複数の誘電体基板層と、
前記第一の平坦な表面に近接して配置された螺旋状巻線を含む第一の結合線と、
前記第一の結合線の前記螺旋状巻線との電磁結合を発生させるために前記第二の平坦な表面に近接して配置された螺旋状巻線を含む第二の結合線と、
前記第一および前記第二の結合線の信号分離を行うためにその他の誘電体層同志の間にある他の平坦な表面に配置された複数の接地平面と、
前記結合器の外部表面から少なくとも１つの前記誘電体層を通過して前記第一の結合線へと至る第一の導電性ビア対、および前記結合器の外部表面から少なくとも１つの前記誘電体層を通過して前記第二の結合線へと至る第二の導電性ビア対とを備え、前記第一および前記第二の導電性ビア対が、導電性線を成すのと同じ材料成分を含み、前記マイクロ波結合器の外部にある信号経路への信号結合を可能とするマイクロ波結合器。
【請求項２】
前記基板層がフッ素重合体複合物から構成される、請求項１に記載の結合器。
【請求項３】
前記複数のフッ素重合体複合物基板層が均質誘電構造の中に溶融接合される、請求項２に記載のマイクロ波回路。
【請求項４】
前記複数のフッ素重合体複合物基板層の少なくとも１つがセラミックに固着される、請求項３に記載のマイクロ波回路。
【請求項５】
マイクロ波回路パッケージであって、
複数のフッ素重合体複合物基板層と、
前記複数の基板層の前記表面上に配置された複数の金属層と、
第一の複数の導電性体により接続された前記複数の金属層の第一のサブセットを含む複数の接地平面と、
複数の結合線を含む少なくとも1つの結合器であって、各結合線が異なる平面に配置され、他の結合線に対しては実質的には共平面となっており、かつ各結合線が、各々の平面内に形成されて実質的に螺旋形状を有し、また、前記接地平面が、第一の平面上にある結合器の第一の線と、第二の平面上にある結合器の第二の線との間の結合を可能にするように構成される結合器とを備え、
前記複数のフッ素重合体複合物基板層が均質誘電構造の中に溶融接合され、少なくとも１つの前記フッ素重合体複合物基板層がセラミックに固着されたマイクロ波回路パッケージ。
【請求項６】
マイクロ波結合器の製造方法であって、
第二および第三の誘電層に挟持された第一の誘電体層を含む融合構造の誘電層と、前記第一の誘電層と第二の誘電層との間の平坦な表面に形成された螺旋状巻線を含む第一の結合線と、前記第一の誘電層と第三の誘電層との間の第二の平坦な表面に形成された螺旋状巻線を含む第二の結合線とを形成する段階と、
前記第一と第二の結合線の信号分離を可能とするために、前記融合構造の誘電層に境界を付ける複数の接地平面を形成する段階と、
前記結合器の外部表面から前記第二の層を通過して前記第一の結合線へ至る第一の導電性ビア対、および前記結合器の外部表面から少なくとも1つの前記誘電体層を通過して前記第二の結合線へ至る第二の導電性ビア対を形成する段階とを含み、前記第一および前記第二の導電性ビア対が、前記結合器を成すのと同じ材料成分を含み、前記マイクロ波結合器の外部にある信号経路への信号結合を可能とするマイクロ波結合器の製造方法。
【請求項７】
前記誘電層が、均質誘電構造の中に溶融接合されるフッ素重合体複合物基板層を含む、請求項６に記載の方法。
【請求項８】
少なくとも１つの前記複数のフッ素重合体複合物基板層がセラミックに固着される、請求項７に記載の螺旋形状を有する結合器の製造方法。
【請求項９】
マイクロ波回路であって、
基板層および基板層表面を規定するためのフッ素重合体複合物基板手段と、
複数の導電性層を規定するために前記表面上に配置された金属層手段と、
前記複数の導電性層の第一のサブセットを含む接地手段と、
前記複数の導電性層の第二のサブセットを含む、実質的に螺旋形状を有し複数の平面にわたって分布した結合巻線を有する結合器を形成するための結合線手段と、
前記導電性層を成すのと同じ材料合成体を含む、前記結合線手段を単一のポート端子に相互接続する導電性ビアとからなるマイクロ波回路。
【請求項１０】
前記結合線手段が実質的に共平面である、請求項９に記載のマイクロ波回路。
【請求項１１】
前記結合線手段が少なくとも３つの結合線を含む、請求項９に記載のマイクロ波回路。
【請求項１２】
少なくとも１つの前記表面がセラミックに固着される、請求項９に記載のマイクロ波回路。
【国際調査報告】
2005528822.tif 000046